【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】  飽和試験での相対的ΔＯＤが少なくとも80の評価を示すことを条件とし、以下を有することを特徴とする、2Ｈ-ナフト[1,2-b]ピラン構造のナフトピラン化合物：
(ａ)8位に、以下からなる群から選択される基Ｒ3：
(i)基-ＯＲ12、但しＲ12は水素、Ｃ1-Ｃ6アルキル、非置換、モノ-およびジ置換のアリール基、フェニルおよびナフチル、フェニル(Ｃ1-Ｃ3)アルキル、モノ(Ｃ1-Ｃ6)アルキル置換フェニル(Ｃ1-Ｃ3)アルキル、モノ(Ｃ1-Ｃ6)アルコキシ置換フェニル(Ｃ1-Ｃ3)アルキル、Ｃ1-Ｃ6アルコキシ(Ｃ2-Ｃ4)アルキル、Ｃ3-Ｃ7シクロアルキル、モノ(Ｃ1-Ｃ4)アルキル置換Ｃ3-Ｃ7シクロアルキル、Ｃ1-Ｃ6クロロアルキル、Ｃ1-Ｃ6フルオロアルキル、アリルであるか、またはＲ12が基-ＣＨ(Ｒ13)Ｑであり、但しＲ13が水素またはＣ1-Ｃ3アルキルであり、Ｑが-ＣＮ、-ＣＦ3、または-ＣＯＯＲ7であり、但しＲ7は水素またはＣ1-Ｃ6アルキルであり、該アリール基置換基のそれぞれがＣ1-Ｃ6アルキルまたはＣ1-Ｃ6アルコキシである；
(ii)基Ｎ(Ｒ14)Ｒ15、但しＲ14およびＲ15が、それぞれ、水素、Ｃ1-Ｃ8アルキル、フェニル、ナフチル、ヘテロ芳香族基フラニル、ベンゾフラン-2-イル、ベンゾフラン-3-イル、チエニル、ベンゾチエン-2-イル、ベンゾチエン-3-イル、ジベンゾフラニル、ジベンゾチエニル、ベンゾピリジルおよびフルオレニル、１のＣ1-Ｃ8アルキルアリール基、Ｃ3-Ｃ20シクロアルキル、Ｃ4-Ｃ20ビシクロアルキル、Ｃ5-Ｃ20トリシクロアルキルおよびＣ1-Ｃ20アルコキシアルキルからなる群から選択され、但し該アリール基がフェニルまたはナフチルである；
(iii) 以下の式で表わされる窒素含有環： 
【化１】
2003509418.tif 000001
式中、Ｗが、-ＣＨ2-、-ＣＨ(Ｒ16)-、-Ｃ(Ｒ16)(Ｒ16)-、-ＣＨ(アリール)-、-Ｃ(アリール)2-、-Ｃ(Ｒ16)(アリール)-からなる群から選択され、およびＧが、-Ｗ-、-Ｏ-、-Ｓ-、-Ｓ(Ｏ)-、-Ｓ(Ｏ2)-、-ＮＨ-、-ＮＲ16-および-Ｎ-アリールからなる群から選択され、但しＲ16がＣ1-Ｃ6アルキルであり、該アリールがフェニルまたはナフチルであり、mが1、2または3の整数であり、pが0、1、2または3の整数であり、そしてpがOの場合、ＧがＷである；および
(iv)以下の式で表わされる基: 
【化２】
2003509418.tif 000002
式中、Ｒ17がＣ1-Ｃ6アルキル、Ｃ1-Ｃ6アルコキシ、フルオロまたはクロロであり、Ｒ18、Ｒ19およびＲ20がそれぞれ水素、Ｃ1-Ｃ5アルキル、フェニルまたはナフチルであるか、または基Ｒ18およびＲ19が環炭素を含んで併せて炭素数5〜8の１つの環を形成してもよい；ならびに
(ｂ)9位に、前記(i)で定義されている基Ｒ4；または
(ｃ)併せて以下の式を形成するＲ3およびＲ4：
【化３】
2003509418.tif 000003
式中、JおよびKは、それぞれ、酸素または基-ＮＲ14-であり；Ｒ14、Ｒ18およびＲ19は前記定義と同じである；および
(ｄ)2位に、弱〜中程度電子供与置換基。
【請求項２】  該ナフトピランが以下の式で表わされる：
【化４】
2003509418.tif 000004
式中、
(ａ)Ｒ1が以下の式で表わされるＴである：
【化５】
2003509418.tif 000005
式中、-Ｅ-が-Ｃ(Ｏ)-またはＣＨ2-であり、Ｅ'がＣ1-Ｃ3アルコキシまたは重合可能な基であり、x、yおよびzが、それぞれ、0〜50の数であり、そしてx、yおよびzの合計が2〜50である；Ｒ2は基Ｔまたはモノ-Ｔ-置換フェニルであり；但し、Ｒ1が基ＴでないかまたはＲ2が基Ｔもしくはモノ-Ｔ-置換フェニルでない場合は：
(ｂ)Ｒ1が-ＣＨ2Ｘ、-Ｃ(Ｖ)2Ｘまたは-Ｃ(Ｏ)Ｙからなる群から選択され、但し：
Ｘが、水素、Ｃ1-Ｃ6アルキル、クロロ、フルオロ、ブロモ、ヒドロキシ、ベンゾイルオキシ、Ｃ1-Ｃ6アルコキシ、Ｃ2-Ｃ6アシロキシ、アミノ、モノ(Ｃ1-Ｃ6)アルキルアミノ、ジ(Ｃ1-Ｃ6)アルキルアミノ、モルホリノ、ピペリジノ、1-インドリニル、ピロリジル、トリメチルシリルオキシまたは基-ＯＣＨ(Ｒ7)Ｚであり；
Ｖが、Ｃ1-Ｃ6アルキルまたは非置換、モノ-もしくはジ置換のアリール基、フェニルまたはナフチルであり；
Ｙが、水素、ヒドロキシ、Ｃ1-Ｃ6アルキル、非置換、モノ-もしくはジ置換のアリール基、フェニルまたはナフチル、基-ＯＣＨ(Ｒ7)Ｚ、-ＯＲ8もしくは-Ｎ(Ｒ9)(Ｒ10)、または、1-インドリニル、モルホリノ、ピペリジノ、1-ピロリジル、1-イミダゾリジル、2-イミダゾリン-1-イル、ピラゾリジル、ピラゾリニルおよび1-ピペラジニルからなる群から選択される、非置換、モノ-置換もしくはジ置換のヘテロ環であり；
Ｚが、-ＣＮ、-ＣＦ3、クロロ、フルオロ、または-Ｃ(Ｏ)Ｒ11であり；
Ｒ7が、水素またはＣ1-Ｃ6アルキルであり；
Ｒ11が、水素、Ｃ1-Ｃ6アルキルまたはＣ1-Ｃ6アルコキシであり；
Ｒ8が、水素、Ｃ1-Ｃ6アルキル、アリル、フェニル(Ｃ1-Ｃ3)アルキル、モノ(Ｃ1-Ｃ6)アルキル置換フェニル(Ｃ1-Ｃ3)アルキル、モノ(Ｃ1-Ｃ6)アルコキシ置換フェニル(Ｃ1-Ｃ3)アルキル、(Ｃ1-Ｃ6)アルコキシ(Ｃ2-Ｃ4)アルキル、Ｃ1-Ｃ6ハロアルキル、または非置換、モノ-もしくはジ置換のアリール基、フェニルまたはナフチルであり、該ハロ置換基はクロロまたはフルオロであり；および
Ｒ9およびＲ10は、それぞれ、水素、Ｃ1-Ｃ6アルキル、Ｃ5-Ｃ7シクロアルキル、フェニル、モノ-置換フェニルおよびジ置換のフェニルからなる群から選択され、
該フェニル、ナフチルおよびヘテロ環の置換基のそれぞれが、Ｃ1-Ｃ6アルキルまたはＣ1-Ｃ6アルコキシである；
(ｃ)Ｒ2が、水素、Ｃ1-Ｃ6アルキル、Ｃ1-Ｃ6アルコキシ、非置換、モノ-もしくはジ置換のアリール基、フェニルもしくはナフチル、アミノ、モノ(Ｃ1-Ｃ6)アルキルアミノ、ジ(Ｃ1-Ｃ6)アルキルアミノ、フェニルアミノ、モノ-もしくはジ-(Ｃ1-Ｃ6)アルキル置換フェニルアミノ、モノ-もしくはジ-(Ｃ1-Ｃ6)アルコキシ置換フェニルアミノ、ジフェニルアミノ、モノ-もしくはジ-(Ｃ1-Ｃ6)アルキル置換ジフェニルアミノ、モノ-もしくはジ-(Ｃ1-Ｃ6)アルコキシ置換ジフェニルアミノ、モルホリノ、ピペリジノ、ジシクロヘキシルアミノ、またはピロリジルから選択され、該アリール置換基が、Ｃ1-Ｃ6アルキル、Ｃ1-Ｃ6アルコキシ、Ｃ3-Ｃ6シクロアルキル、ベンジル、アミノ、モノ(Ｃ1-Ｃ6)アルキルアミノ、ジ(Ｃ1-Ｃ6)アルキルアミノ、ジシクロヘキシルアミノ、ジフェニルアミノ、ピペリジノ、モルホリノ、ピロリジル、ピリジル、ブロモ、クロロ、フルオロ、フェニルおよびナフチルからなる群から選択される；
(ｄ)Ｒ3が、以下からなる群から選択される：
(i)基-ＯＲ12、但しＲ12が水素、Ｃ1-Ｃ6アルキル、非置換、モノ-およびジ置換のアリール基、フェニルおよびナフチル、フェニル(Ｃ1-Ｃ3)アルキル、モノ(Ｃ1-Ｃ6)アルキル置換フェニル(Ｃ1-Ｃ3)アルキル、モノ(Ｃ1-Ｃ6)アルコキシ置換フェニル(Ｃ1-Ｃ3)アルキル、Ｃ1-Ｃ6アルコキシ(Ｃ2-Ｃ4)アルキル、Ｃ3-Ｃ7シクロアルキル、モノ(Ｃ1-Ｃ4)アルキル置換Ｃ3-Ｃ7シクロアルキル、Ｃ1-Ｃ6クロロアルキル、Ｃ1-Ｃ6フルオロアルキル、アリルであるか、またはＲ12が基-ＣＨ(Ｒ13)Ｑであり、但しＲ13が水素またはＣ1-Ｃ3アルキルであり、Ｑが-ＣＮ、-ＣＦ3または-ＣＯＯＲ7であり、該アリール基置換基のそれぞれがＣ1-Ｃ6アルキルまたはＣ1-Ｃ6アルコキシである； 
(ii)基-Ｎ(Ｒ14)Ｒ15、但しＲ14およびＲ15が、それぞれ、水素、Ｃ1-Ｃ8アルキル、フェニル、ナフチル、ヘテロ芳香族基フラニル、ベンゾフラン-2-イル、ベンゾフラン-3-イル、チエニル、ベンゾチエン-2-イル、ベンゾチエン-3-イル、ジベンゾフラニル、ジベンゾチエニル、ベンゾピリジルおよびフルオレニル、１のＣ1-Ｃ8アルキルアリール基、Ｃ3-Ｃ20シクロアルキル、Ｃ4-Ｃ20ビシクロアルキル、Ｃ5-Ｃ20トリシクロアルキルおよびＣ1-Ｃ20アルコキシアルキルからなる群から選択され、但し該アリール基がフェニルまたはナフチルである；
(iii)：以下の式で表わされる窒素含有環：
【化６】
2003509418.tif 000006
式中、Ｗが、-ＣＨ2-、-ＣＨ(Ｒ16)-、-Ｃ(Ｒ16)(Ｒ16)-、-ＣＨ(アリール)-、-Ｃ(アリール)2-、-Ｃ(Ｒ16)(アリール)-からなる群から選択され、およびＧが、-Ｗ-、-Ｏ-、-Ｓ-、-Ｓ(Ｏ)-、-Ｓ(Ｏ2)-、-ＮＨ-、-ＮＲ16-および-Ｎ-アリールからなる群から選択され、但しＲ16がＣ1-Ｃ6アルキルであり、該アリールがフェニルまたはナフチルであり、mが1、2または3の整数であり、pが0、1、2または3の整数であり、そしてpがOの場合、ＧがＷである；および
(iv)以下の式で表わされる基: 
【化７】
2003509418.tif 000007
式中、Ｒ18、Ｒ19およびＲ20が、それぞれ、水素、Ｃ1-Ｃ5アルキル、フェニルまたはナフチルであるか、または基Ｒ18およびＲ19が併せて炭素数5〜8の１つの環を形成し、およびＲ17が、Ｃ1-Ｃ6アルキル、Ｃ1-Ｃ6アルコキシ、フルオロまたはクロロであり；
(ｅ)Ｒ4が、前記定義の基(ｄ)(i)であり；または
(ｆ)Ｒ3およびＲ4が併せて以下の式を形成する：
【化８】
2003509418.tif 000008
式中、JおよびKは、それぞれ、酸素または基-ＮＲ14-である；および
(g)ＢおよびＢ'は、それぞれ、下記からなる群から選択される： 
(i)モノ-Ｔ-置換フェニル；
(ii)非置換、モノ-、ジ-、およびトリ-置換のアリール基、フェニルまたはナフチル；
(iii)9-ジュロリジニル、ならびに非置換、モノ-およびジ置換の芳香族ヘテロ環基ピリジル、フラニル、ベンゾフラン-2-イル、ベンゾフラン-3-イル、チエニル、ベンゾチエン-2-イル、ベンゾチエン-3-イル、ジベンゾフラニル、ジベンゾチエニル、カルバゾイル、ベンゾピリジル、インドリニルおよびフルオレニル、ここで(ｇ)の(ii)および(iii)中の該アリールおよび芳香族ヘテロ環の置換基のそれぞれが、ヒドロキシ、アリール、モノ(Ｃ1-Ｃ6)アルコキシアリール、ジ(Ｃ1-Ｃ6)アルコキシアリール、モノ(Ｃ1-Ｃ6)アルキルアリール、ジ(Ｃ1-Ｃ6)アルキルアリール、クロロアリール、フルオロアリール、Ｃ3-Ｃ7シクロアルキルアリール、Ｃ3-Ｃ7シクロアルキル、Ｃ3-Ｃ7シクロアルキルオキシ、Ｃ3-Ｃ7シクロアルキルオキシ(Ｃ1-Ｃ6)アルキル、Ｃ3-Ｃ7シクロアルキルオキシ(Ｃ1-Ｃ6)アルコキシ、アリール(Ｃ1-Ｃ6)アルキル、アリール(Ｃ1-Ｃ6)アルコキシ、アリールオキシ、アリールオキシ(Ｃ1-Ｃ6)アルキル、アリールオキシ(Ｃ1-Ｃ6)アルコキシ、モノ-およびジ-(Ｃ1-Ｃ6)アルキルアリール(Ｃ1-Ｃ6)アルキル、モノ-およびジ-(Ｃ1-Ｃ6)アルコキシアリール(Ｃ1-Ｃ6)アルキル、モノ-およびジ-(Ｃ1-Ｃ6)アルキルアリール(Ｃ1-Ｃ6)アルコキシ、モノ-およびジ-(Ｃ1-Ｃ6)アルコキシアリール(Ｃ1-Ｃ6)アルコキシ、アミノ、モノ(Ｃ1-Ｃ6)アルキルアミノ、ジ(Ｃ1-Ｃ6)アルキルアミノ、ジアリールアミノ、ピペラジノ、Ｎ-(Ｃ1-Ｃ6)アルキルピペラジノ、Ｎ-アリールピペラジノ、アジリジノ、インドリノ、ピペリジノ、モルホリノ、チオモルホリノ、テトラヒドロキノリノ、テトラヒドロイソキノリノ、ピロリジル、Ｃ1-Ｃ6アルキル、Ｃ1-Ｃ6クロロアルキル、Ｃ1-Ｃ6フルオロアルキル、Ｃ1-Ｃ6アルコキシ、モノ(Ｃ1-Ｃ6)アルコキシ(Ｃ1-Ｃ4)アルキル、アクリルオキシ、メタクリルオキシ、ブロモ、クロロおよびフルオロからなる群から選択され、該アリール基はフェニルまたはナフチルである；
(iv)非置換もしくはモノ-置換基ジアリールアミノ、ピラゾリル、イミダゾリル、インドリル、ピリジル、ピラゾリニル、イミダゾリニル、ピロリニル、フェノチアジニル、フェノキサジニル、フェナジニル、アクリジニルまたはカルバゾリル、ここで該アリール基はフェニルまたはナフチルであり、該置換基のそれぞれが、Ｃ1-Ｃ6アルキル、Ｃ1-Ｃ4アルコキシ、フェニル、フルオロ、クロロおよびブロモからなる群から選択される；
(v)モノ置換フェニル、但しパラ位に結合基-(ＣＨ2)t-または-Ｏ-(ＣＨ2)t-である置換基を有し、tは1、2、3、4、5または6の整数であり、アリール基に結合し、これは他のフォトクロミックナフトピランの構成因子である；
(vi)以下の式で表わされる基：
【化９】
2003509418.tif 000009
式中、Ａがメチレンまたは酸素であり、Ｄが酸素または置換窒素であるが、但しＤが置換窒素である場合はＡがメチレンであることを条件とし、該窒素置換基は水素、Ｃ1-Ｃ6アルキル、およびＣ2-Ｃ6アシルからなる群から選択され；
Ｒ23が、それぞれ、Ｃ1-Ｃ6アルキル、Ｃ1-Ｃ6アルコキシ、ヒドロキシ、クロロまたはフルオロであり；
Ｒ21およびＲ22が、それぞれ、水素またはＣ1-Ｃ6アルキルであり；および
qが、0、1、または2の整数である；
(vii)Ｃ1-Ｃ6アルキル、Ｃ1-Ｃ6クロロアルキル、Ｃ1-Ｃ6フルオロアルキル、Ｃ1-Ｃ6アルコキシ(Ｃ1-Ｃ4)アルキル、Ｃ3-Ｃ6シクロアルキル、モノ(Ｃ1-Ｃ6)アルコキシ(Ｃ3-Ｃ6)シクロアルキル、モノ(Ｃ1-Ｃ6)アルキル(Ｃ3-Ｃ6)シクロアルキル、クロロ(Ｃ3-Ｃ6)シクロアルキル、フルオロ(Ｃ3-Ｃ6)シクロアルキルおよびＣ4-Ｃ12ビシクロアルキル；ならびに
(viii) 以下の式で表わされる基：
【化１０】
2003509418.tif 000010
但し、Ｌが水素またはＣ1-Ｃ4アルキルであり、およびＭが、ナフチル、フェニル、フラニル、およびチエニルからなる群の、非置換、モノ-、およびジ置換の構成因子から選択され、該基の置換基のそれぞれが、Ｃ1-Ｃ4アルキル、Ｃ1-Ｃ4アルコキシ、フルオロまたはクロロである；または
(ｈ)ＢおよびＢ'が併せてフルオレン-9-イリデン、モノ-、もしくはジ置換のフルオレン-9-イリデンを形成するか、または、飽和Ｃ3-Ｃ12スピロ-モノ環状炭化水素環、飽和Ｃ7-Ｃ12スピロ-ビ環状炭化水素環、および飽和Ｃ7-Ｃ12スピロ-トリ環状炭化水素環からなる群から選択される１の構成因子を形成し、該フルオレン-9-イリデンの置換基のそれぞれがＣ1-Ｃ4アルキル、Ｃ1-Ｃ4アルコキシ、フルオロおよびクロロからなる群から選択される、
請求項１記載のナフトピラン化合物。
【請求項３】  (ａ)Ｒ1が、-ＣＨ2Ｘ、-Ｃ(Ｖ)2Ｘまたは-Ｃ(Ｏ)Ｙから選択され、但し：
Ｘが、水素、Ｃ1-Ｃ4アルキル、ヒドロキシ、ベンゾイルオキシ、Ｃ1-Ｃ4アルコキシ、Ｃ2-Ｃ4アシロキシ、アミノ、モノ(Ｃ1-Ｃ4)アルキルアミノ、ジ(Ｃ1-Ｃ4)アルキルアミノ、モルホリノ、ピペリジノ、1-インドリニル、ピロリジルである；
Ｖが、Ｃ1-Ｃ4アルキルまたは非置換、モノ- もしくはジ置換のアリール基、フェニルまたはナフチルである；
Ｙが、水素、ヒドロキシ、Ｃ1-Ｃ4アルキル、非置換、モノ-もしくはジ置換のフェニル、基-ＯＣＨ(Ｒ7)Ｚ、-ＯＲ8、もしくは-Ｎ(Ｒ9)(Ｒ10)、または、1-インドリニル、モルホリノ、ピペリジノ、および1-ピロリジルからなる群から選択される、非置換もしくはモノ-置換ヘテロ環である；
Ｚが、-ＣＮまたは-Ｃ(Ｏ)Ｒ11である；
Ｒ7が、水素またはＣ1-Ｃ4アルキルである；
Ｒ11が、Ｃ1-Ｃ4アルキルまたはＣ1-Ｃ4アルコキシである；
Ｒ8が、水素、Ｃ1-Ｃ4アルキル、フェニル(Ｃ1-Ｃ2)アルキル、モノ(Ｃ1-Ｃ4)アルキル置換フェニル(Ｃ1-Ｃ2)アルキル、モノ(Ｃ1-Ｃ4)アルコキシ置換フェニル(Ｃ1-Ｃ2)アルキル、モノ(Ｃ1-Ｃ4)アルコキシ(Ｃ2-Ｃ3)アルキル、または非置換、モノ-もしくはジ置換のフェニルであり、該ハロ置換基はクロロまたはフルオロである；および
Ｒ9およびＲ10は、それぞれ、水素、Ｃ1-Ｃ4アルキル、Ｃ5-Ｃ6シクロアルキル、フェニル、モノ-置換フェニルおよびジ置換のフェニルからなる群から選択され、該フェニル、ナフチルおよびヘテロ環の置換基のそれぞれがＣ1-Ｃ4アルキルまたはＣ1-Ｃ4アルコキシである；
(ｂ)Ｒ2が、水素、Ｃ1-Ｃ4アルキル、Ｃ1-Ｃ4アルコキシ、非置換、モノ-もしくはジ置換のアリール基、フェニルまたはナフチル、アミノ、モノ(Ｃ1-Ｃ4)アルキルアミノ、ジ(Ｃ1-Ｃ4)アルキルアミノ、モルホリノ、ピペリジノ、またはピロリジルから選択され、該アリール置換基が、Ｃ1-Ｃ4アルキル、Ｃ1-Ｃ4アルコキシ、Ｃ3-Ｃ5シクロアルキル、ベンジル、アミノ、モノ(Ｃ1-Ｃ4)アルキルアミノ、ジ(Ｃ1-Ｃ4)アルキルアミノ、ピペリジノ、モルホリノ、クロロ、フルオロおよびフェニルからなる群から選択される；
(ｃ)Ｒ3が、以下からなる群から選択される；
(i)基-ＯＲ12、但しＲ12は、水素、Ｃ1-Ｃ4アルキル、非置換、モノ-もしくはジ置換のフェニル、フェニル(Ｃ1-Ｃ2)アルキル、モノ(Ｃ1-Ｃ4)アルキル置換フェニル(Ｃ1-Ｃ2)アルキル、モノ(Ｃ1-Ｃ4)アルコキシ置換フェニル(Ｃ1-Ｃ2)アルキル、Ｃ1-Ｃ4アルコキシ(Ｃ2-Ｃ3)アルキル、Ｃ3-Ｃ5シクロアルキル、モノ(Ｃ1-Ｃ4)アルキル置換Ｃ3-Ｃ5シクロアルキル、Ｃ1-Ｃ4クロロアルキル、Ｃ1-Ｃ4フルオロアルキルまたはアリルであり、該フェニル置換基のそれぞれがＣ1-Ｃ3アルキルまたはＣ1-Ｃ3アルコキシである；および
(ii)基-Ｎ(Ｒ14)Ｒ15、但しＲ14およびＲ15が、それぞれ、水素、Ｃ1-Ｃ4アルキル、フェニル、Ｃ1-Ｃ6アルキルフェニル、Ｃ3-Ｃ10シクロアルキル、およびＣ1-Ｃ10アルコキシアルキルからなる群から選択される；および
(iii)式
【化１１】
2003509418.tif 000011
で表わされる窒素含有環、但し、
Ｗが、-ＣＨ2-、-ＣＨ(Ｒ16)-、-Ｃ(Ｒ16)(Ｒ16)-、-ＣＨ(アリール)-、-Ｃ(アリール)2-、-Ｃ(Ｒ16)(アリール)-からなる群から選択され、Ｇが、-Ｗ-、-Ｏ-、-ＮＨ-、-ＮＲ16-および-Ｎ-アリールからなる群から選択され、但しＲ16はＣ1-Ｃ4アルキルであり、該アリールはフェニルまたはナフチルであり、mは1、2または3の整数であり、pは0、1、2または3の整数であり、そしてpがOの場合、ＧはＷである；
(ｄ)Ｒ4が、上記定義の基(ｃ)(i)である；または
(ｅ)Ｒ3およびＲ4が併せて以下の式を形成する： 
【化１２】
2003509418.tif 000012
式中、JおよびKは、それぞれ、酸素または基-ＮＲ14-である；および
(ｆ)ＢおよびＢ'は、それぞれ、下記からなる群から選択される： 
(i)フェニル、モノ-置換フェニル、およびジ置換フェニル；
(ii)非置換、モノ-およびジ置換の芳香族ヘテロ環基フラニル、ベンゾフラン-2-イル、チエニル、ベンゾチエン-2-イルおよびジベンゾフラニル、ここで(ｆ)の(i)(ii)中の該フェニルおよび芳香族ヘテロ環の置換基は、ヒドロキシ、アミノ、モノ(Ｃ1-Ｃ3)アルキルアミノ、ジ(Ｃ1-Ｃ3)アルキルアミノ、ピペリジノ、モルホリノ、Ｃ1-Ｃ3アルキル、Ｃ1-Ｃ3クロロアルキル、Ｃ1-Ｃ3フルオロアルキル、Ｃ1-Ｃ3アルコキシ、モノ(Ｃ1-Ｃ3)アルコキシ(Ｃ1-Ｃ3)アルキル、フルオロおよびクロロからなる群から選択される；
(iii)以下の式
【化１３】
2003509418.tif 000013
で表わされる基、但し、
Ａがメチレンであり、Ｄが酸素であり、Ｒ23がＣ1-Ｃ3アルキルまたはＣ1-Ｃ3アルコキシであり、Ｒ21およびＲ22がそれぞれ水素またはＣ1-Ｃ3アルキルである；およびqが0または1の整数である；
(iv)Ｃ1-Ｃ4アルキル；および
(v)以下の式
【化１４】
2003509418.tif 000014
で表わされる基、但し、
Ｌが水素またはメチルであり、Ｍがフェニルまたはモノ-置換フェニルであり、該フェニルの置換基がＣ1-Ｃ3アルキル、Ｃ1-Ｃ3アルコキシ、およびフルオロからなる群から選択される；または
(ｇ)ＢおよびＢ'が併せてフルオレン-9-イリデン、モノ-置換フルオレン-9-イリデン、または飽和Ｃ3-Ｃ8スピロ-モノ環状炭化水素環、飽和Ｃ7-Ｃ10スピロ-ビ環状炭化水素環、および飽和Ｃ7-Ｃ10スピロ-トリ環状炭化水素環からなる群から選択される１の構成因子を形成し、該フルオレン-9-イリデンの置換基のそれぞれが、Ｃ1-Ｃ3アルキル、Ｃ1-Ｃ3アルコキシ、フルオロおよびクロロからなる群から選択される、
請求項２記載のナフトピラン。
【請求項４】  (ａ)Ｒ1が、-ＣＨ2Ｘ、-Ｃ(Ｖ)2Ｘまたは-Ｃ(Ｏ)Ｙから選択され、但し：
Ｘが、水素、Ｃ1-Ｃ3アルキル、ヒドロキシ、ベンゾイルオキシ、Ｃ1-Ｃ3アルコキシ、Ｃ2-Ｃ3アシロキシ、アミノ、モノ(Ｃ1-Ｃ3)アルキルアミノ、ジ(Ｃ1-Ｃ3)アルキルアミノ、モルホリノまたはピペリジノである；
Ｖが、Ｃ1-Ｃ3アルキル、または非置換もしくはモノ-置換フェニルである；
Ｙが、水素、ヒドロキシ、Ｃ1-Ｃ3アルキル、非置換もしくはモノ-置換フェニル、基-ＯＲ8、もしくは-Ｎ(Ｒ9)(Ｒ10)、または、1-インドリニル、モルホリノおよびピペリジノからなる群から選択される、１の非置換もしくはモノ-置換ヘテロ環である；
Ｒ8が、水素またはＣ1-Ｃ3アルキルである；および
Ｒ9およびＲ10は、それぞれ、水素、Ｃ1-Ｃ3アルキル、フェニルおよびモノ-置換フェニルからなる群から選択され、該フェニルおよびヘテロ環の置換基のそれぞれがＣ1-Ｃ3アルキルまたはＣ1-Ｃ3アルコキシである；
(ｂ)Ｒ2が、水素、Ｃ1-Ｃ3アルコキシ、Ｃ1-Ｃ3アルキルまたは非置換、モノ-もしくはジ置換のフェニルであり、該フェニル置換基がＣ1-Ｃ3アルキル、Ｃ1-Ｃ3アルコキシ、クロロまたはフルオロである；
(ｃ)Ｒ3が、以下からなる群から選択される；
(i)基-ＯＲ12、但しＲ12が水素またはＣ1-Ｃ3アルキルである；
(ii)基-Ｎ(Ｒ14)Ｒ15、但しＲ14およびＲ15が、それぞれ水素またはＣ1-Ｃ3アルキルである；および
(iii)以下の式
【化１５】
2003509418.tif 000015
で表わされる窒素含有環、但し、
Ｗが-ＣＨ2-であり、およびＧが-Ｗ-および-Ｏ-からなる群から選択され、mは1または2の整数であり、pは0、1または2の整数であり、そしてpがOの場合ＧはＷである；
(ｄ)Ｒ4が上記定義の(ｃ)(i)である；または
(ｅ)Ｒ3およびＲ4が、併せて、式
【化１６】
2003509418.tif 000016
で表わされる化合物を形成し、式中、JおよびKがそれぞれ酸素である；
(ｆ)ＢおよびＢ'は、それぞれ、
フェニル、モノ-およびジ置換のフェニル、非置換、モノ-およびジ置換の芳香族ヘテロ環基フラニル、ベンゾフラン-2-イル、チエニル、およびベンゾチエン-2-イルからなる群から選択され、該フェニルおよび芳香族ヘテロ環の置換基のそれぞれが、ヒドロキシ、Ｃ1-Ｃ3アルキル、Ｃ1-Ｃ3アルコキシ、フルオロおよびクロロからなる群から選択される、および式
【化１７】
2003509418.tif 000017
で表わされる基、但し、
Ａがメチレンであり、Ｄが酸素であり、Ｒ23が、Ｃ1-Ｃ3アルキルまたはＣ1-Ｃ3アルコキシであり、Ｒ21およびＲ22が、それぞれ水素またはＣ1-Ｃ3アルキルであり、およびqが0または1の整数である；または
(ｇ)ＢおよびＢ'が併せて、フルオレン-9-イリデン、アダマンチリデン、ボルニリデン、ノルボルニリデン、またはビシクロ[3.3.1]ノナン-9-イリデンを形成する、
請求項３記載のナフトピラン化合物。
【請求項５】  (a) 2,2-ジ(4-メトキシフェニル)-5-メトキシカルボニル-6-(3,4-ジメトキシフェニル)-8,9-ジメトキシ-2Ｈ-ナフト[1,2-b]ピラン；
(b) 2,2-ジフェニル-5-メトキシカルボニル-6-(3,4-ジメトキシフェニル)-8,9-ジメトキシ-2Ｈ-ナフト[1,2-b]ピラン；
(c) 2,2-ジ(4-メトキシフェニル)-5-メトキシカルボニル-6-フェニル-8,9-ジメトキシ-2Ｈ-ナフト[1,2-b]ピラン；
(d) 2,2-ジ(4-メトキシフェニル)-5-メトキシカルボニル-6-フェニル-9,10-ジヒドロ-2Ｈ-[1,4]ジオキシノ[2',3':8,9]ナフト[1,2-b]ピラン；
(e) 2,2-ジ(4-メトキシフェニル)-5-メトキシカルボニル-6-フェニル-8-モルホリノ-9-メトキシ-2Ｈ-ナフト[1,2-b]ピラン；
(f) 2-(4-メトキシフェニル)-2-フェニル-5-メトキシカルボニル-8,9-ジメトキシ-2Ｈ-ナフト[1, 2-b]ピラン；
(g) 2,2-ジフェニル-5-メトキシカルボニル-8,9-ジメトキシ-2Ｈ-ナフト[1,2-b]ピラン；
(h) 2,2-ジ-(4-メトキシフェニル)-5-メトキシカルボニル-8,9-ジメトキシ-2Ｈ-ナフト[1,2-b]ピラン；
(i) 2,2-ジ(4-メトキシフェニル)-5-メトキシカルボニル-6-フェニル-8-ピペリジノ-9-メトキシ-2Ｈ-ナフト[1,2-b]ピラン；
(j) 2,2-ジ(4-メトキシフェニル)-5-メトキシカルボニル-6-メチル-8,9-ジメトキシ-2Ｈ-ナフト[1,2-b]ピラン；および
(k) 2,2-ジフェニル-5-メトキシカルボニル-6-フェニル-2Ｈ-[1,3]ジオキソロ[4', 5':8,9]ナフト[1,2-b]ピラン、
からなる群から選択されるナフトピラン化合物。
【請求項６】  重合性有機ホスト材料および請求項１記載のナフトピラン化合物のフォトクロミック量とを含有する、フォトクロミック物品。
【請求項７】  重合性有機ホスト材料が、ポリ(Ｃ1-Ｃ12アルキルメタクリレート)、ポリ(オキシアルキレン)ジメタクリレート、ポリ(アルコキシル化フェノールメタクリレート)、酢酸セルロース、三酢酸セルロース、酢酸プロピオン酸セルロース、酢酪酸セルロース、ポリ(酢酸ビニル)、ポリ(ビニルアルコール)、ポリ(塩化ビニル)、ポリ(塩化ビニリデン)、熱可塑性ポリカーボネート、ポリエステル、ポリウレタン、ポリチオウレタン、ポリ(エチレンテレフタレート)、ポリスチレン、ポリ(α−メチルスチレン)、コポリ(スチレン-メチルメタクリレート)、コポリ(スチレン-アクリロニトリル)、ポリビニルブチラール、および、ポリオール(アリルカーボネート)モノマー、ポリ官能性アクリレートモノマー、ポリ官能性メタクリレートモノマー、ジエチレングリコールジメタクリレートモノマー、ジイソプロペニルベンゼンモノマー、エトキシル化ビスフェノールＡジメタクリレートモノマー、エチレングリコールビスメタクリレートモノマー、ポリ(エチレングリコール)ビスメタクリレートモノマー、エトキシル化フェノールメタクリレートモノマー、アルコキシル化多価アルコールアクリレートモノマーおよびジアリリデンペンタエリスリトールモノマーからなる群の構成因子のポリマー、からなる群から選択される、請求項６記載のフォトクロミック物品。
【請求項８】  重合性有機ホスト材料が、ポリ（メチルメタクリレート）、ポリ（エチレングリコール）ビスメタクリレート、ポリ（エトキシル化ビスフェノールＡ）ジメタクリレート、熱可塑性ポリカーボネート、ポリ（酢酸ビニル）、ポリビニルブチラール、ポリウレタン、ポリチオウレタン、ならびにジエチレングリコールビス（アリルカーボネート）モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群より選択される固体の透明なポリマーである、請求項７記載のフォトクロミック物品。
【請求項９】  フォトクロミック化合物が、フォトクロミック物質(類)が組み込まれるかまたは適用される有機ホスト材料の表面１平方センチメートルあたり約0.05〜2.0 mgで存在する、請求項８記載のフォトクロミック物品。
【請求項１０】  物品がレンズである、請求項９記載のフォトクロミック物品。
【請求項１１】  ポリ(メチルメタクリレート)、ポリ(エチレングリコール)ビスメタクリレート、ポリ(エトキシル化ビスフェノールＡ)ジメタクリレート、熱可塑性ポリカーボネート、ポリ(酢酸ビニル)、ポリビニルブチラール、ポリウレタン、ポリチオウレタン、ならびにジエチレングリコールビス(アリルカーボネート)モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群から選択される重合性有機ホスト材料、および請求項２記載のナフトピラン化合物のフォトクロミック量とを含有する、フォトクロミック物品。
【請求項１２】  ポリ(メチルメタクリレート)、ポリ(エチレングリコール)ビスメタクリレート、ポリ(エトキシル化ビスフェノールＡ)ジメタクリレート、熱可塑性ポリカーボネート、ポリ(酢酸ビニル)、ポリビニルブチラール、ポリウレタン、ポリチオウレタン、ならびにジエチレングリコールビス(アリルカーボネート)モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群から選択される重合性有機ホスト材料、および請求項４記載のナフトピラン化合物のフォトクロミック量とを含有する、フォトクロミック物品。
【請求項１３】  光学有機樹脂モノマーの重合体および請求項１記載のナフトピラン化合物のフォトクロミック量とを含有する、フォトクロミック物品。
【請求項１４】  重合体の屈折率が約1.48〜約1.75である、請求項１３記載のフォトクロミック物品。
【請求項１５】  重合体が光学素子である、請求項１３記載のフォトクロミック物品。
【請求項１６】  光学素子が眼用レンズまたはコンタクトレンズである、請求項１５記載のフォトクロミック物品。
【請求項１７】  固体透過性重合性有機ホスト材料と、それぞれフォトクロミック量の(a)請求項１記載のナフトピラン化合物 少なくとも１種、および(b)約400〜700nmの範囲内に少なくとも１の活性化吸収最大を有する、他の有機フォトクロミック化合物 少なくとも１種、との組合せを含有する、フォトクロミック物品。
【請求項１８】  重合性有機ホスト材料が、ポリ(メチルメタクリレート)、ポリ(エチレングリコール)ビスメタクリレート、ポリ(エトキシル化ビスフェノールＡ)ジメタクリレート、熱可塑性ポリカーボネート、ポリ(酢酸ビニル)、ポリビニルブチラール、ポリウレタン、ポリチオウレタン、ならびにジエチレングリコールビス(アリルカーボネート)モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群から選択される固体透過性ホモポリマーまたはコポリマーである、請求項１７記載のフォトクロミック物品。
【請求項１９】  有機フォトクロミック化合物(b)が、ナフトピラン、ベンゾピラン、フェナントロピラン、インデノナフトピラン、オキサジン、金属-ジチゾネート、フルギド、フルギミド、およびこれらのフォトクロミック化合物の混合物からなる群から選択される、請求項１７記載のフォトクロミック物品。
【請求項２０】  フォトクロミック化合物が、フォトクロミック物質(類)が組み込まれるかまたは適用される有機ホスト材料の表面１平方センチメートルあたり約0.05〜2.0 mgで存在する、請求項１９記載のフォトクロミック物品。
【請求項２１】  物品が眼用レンズまたはコンタクトレンズである、請求項２０記載のフォトクロミック物品。
【請求項２２】  ポリ(メチルメタクリレート)、ポリ(エチレングリコール)ビスメタクリレート、ポリ(エトキシル化ビスフェノールＡ)ジメタクリレート、熱可塑性ポリカーボネート、ポリ(酢酸ビニル)、ポリビニルブチラール、ポリウレタン、ポリチオウレタン、ならびにジエチレングリコールビス(アリルカーボネート)モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群から選択される重合性有機ホスト材料と、
それぞれフォトクロミック量の(a)請求項２記載のナフトピラン化合物 少なくとも１種、および(b)約400〜700nmの範囲内に少なくとも１の活性化吸収最大を有する、他の有機フォトクロミック化合物 少なくとも１種、との組合せを含有する、フォトクロミック物品。
【請求項２３】  ポリ(メチルメタクリレート)、ポリ(エチレングリコール)ビスメタクリレート、ポリ(エトキシル化ビスフェノールＡ)ジメタクリレート、熱可塑性ポリカーボネート、ポリ(酢酸ビニル)、ポリビニルブチラール、ポリウレタン、ポリチオウレタン、ならびにジエチレングリコールビス(アリルカーボネート)モノマー、ジエチレングリコールジメタクリレートモノマー、エトキシル化フェノールメタクリレートモノマー、ジイソプロペニルベンゼンモノマーおよびエトキシル化トリメチロールプロパントリアクリレートモノマーからなる群の構成因子のポリマー、からなる群から選択される重合性有機ホスト材料と、
それぞれフォトクロミック量の(a)請求項４記載のナフトピラン化合物 少なくとも１種、および(b)約400〜700nmの範囲内に少なくとも１の活性化吸収最大を有する、他の有機フォトクロミック化合物 少なくとも１種、との組合せを含有する、フォトクロミック物品。